FR 2653784 A1 19910503 FR 8914726 A 19891030 1 - L'invention est relative à un procédé d'obtention de feuilles minces à base de lithium et à son application à la réalisation de plaques négatives pour accumulateurs. L'homme de l'art sait que le lithium est un métal qui outre une très grande réactivité avec l'air humide a de très faibles caractéristiques mécaniques et une forte tendance au collage sur la plupart des matériaux. Ce sont là autant de facteurs qui rendent difficiles l'obtention de feuilles minces de lithium par laminage notamment lorsqu'il s'agit d'obtenir des épaisseurs inférieures à 200 Km. Certes, on peut y parvenir en prenant la précaution de travailler sous atmosphère d'air à faible taux d'humidité ou sous atmosphère de gaz rare, de multiplier les passes de laminage et d'utiliser des dispositifs anti-collage au laminage et/ou au bobinage mais les coûts de transformation sont alors trop élevés pour certaines applications potentielles de ce matériau telles que par exemple la réalisation de plaques négatives équipant certains accumulateurs à électrolyte organique. Il est donc utile et nécessaire de pouvoir disposer de moyens convenables permettant de résoudre ce problème de laminabilité du lithium. Certes, des solutions ont déjà été préconisées. C'est ainsi par exemple que dans le certificat d'auteur russe n 1103912, il est décrit un procédé de laminage du lithium consistant à laminer le lithium à l'aide de cylindres refroidis à une température inférieure à 0 C et qui est caractérisé en ce que dans le but d'empêcher l'adhérence du lithium sur les cylindres lors du laminage et d'améliorer la qualité des feuilles obtenues, on exécute le laminage sous un gaz inerte, séché jusqu'à un point de rosée inférieur à la température de la surface de travail des cylindres; la température de la surface de travail des cylindres étant maintenue entre -1 et -100 C par introduction d'un agent de refroidissement (en l'occurrence de l'azote liquide) dans la cavité interne des cylindres. La température de la surface de travail est d'autant plus basse que l'épaisseur recherchée pour la feuille est faible. Ainsi, elle est de -30 C pour une feuille de 100 #m et -100 C pour 70 #m. Par ailleurs, il est également indiqué dans ce document qu'on peut laminer le lithium entre des cylindres fabriqués en un matériau polymère. - Les deux solutions proposées font appel à des améliorations technologiques concernant le procédé de laminage lui-même et obligent à recourir soit à des aménagements particuliers: introduction de gaz liquéfié à l'intérieur des cylindres ou à des cylindres en matériau spécial. La demanderesse a eu pour but de trouver une solution dans laquelle on n 'apporte aucune modification au matériau de laminage classique utilisé mais o on cherche à modifier le comportement du lithium de façon à éviter une partie ou l'ensemble des précautions prises habituellement lors de l'opération de laminage. Son invention consiste en un procédé d'obtention de feuilles minces à base de lithium, caractérisé en ce que l'on: - ajoute du magnésium à un bain de lithium fondu de manière à obtenir un alliage des deux métaux; - solidifie l'alliage; - transforme le solide en un produit de forme apte au laminage; - lamine le produit en le passant plusieurs fois entre des cylindres en acier à la température ambiante et ce jusqu'à atteindre une épaisseur minimum de 10 Mm. Ainsi, l'invention permet de rendre le lithium laminable dans les conditions normales de laminage en l'alliant au magnésium. Cela peut paraître d'autant plus surprenant que l'élément ajouté est connu pour avoir une très mauvaise aptitude à ce genre de transformation. Les quantités introduites sont de préférence comprises entre 10 et 50 atomes pour cent car des quantités plus faibles conduisent aux mêmes difficultés qu'avec le lithium pur et des quantités plus importantes affectent trop fortement les propriétés électriques du lithium. Cet alliage est élaboré par coulée conventionnelle suivant toutes les méthodes de métallurgie directe ou par métallurgie des poudres en respectant les précautions usuelles relatives à la fabrication du lithium. L'élaboration est effectuée à partir de matériaux commercialement purs et après solidification, l'alliage obtenu est mis sous une forme convenable au laminage, de préférence par filage ou par usinage, mais tout autre moyen classique de mise en forme peut être utilisé. Le produit '-est alors laminé à la température ambiante entre des cylindres en acier de type classique et de préférence dans une atmosphère d'air ou d'argon sec. En pratique, on procède à un nombre de passes d'autant plus grand que l'épaisseur initiale est forte, mais en tout cas on atteint des épaisseurs finales voisines de 10 am sans avoir de problèmes de collage. De préférence, l'alliage subit un traitement de recuit après au moins une passe de laminage, notamment lorsque l'épaisseur initiale est forte, car cela facilite l'obtention de bandes minces sans défauts de bord. L'invention peut être illustrée à l'aide des exemples d'application suivants: EXEMPLE 1 On a procédé à la fabrication de feuilles d'alliages lithium-magnésium d'épaisseur 20 Um en ajoutant du magnésium à trois bains de lithium fondu sous argon de manière à obtenir trois compositions renfermant respectivement 50%, 30% et 10% d'atomes de magnésium. Ces alliages ont été coulés sous forme de lingots qui ont été découpés en échantillons de 30x30 mm. Après nettoyage mécanique de la surface de ces échantillons en boîte à gants, on les a laminés à froid à l'aide de cylindres en acier. Dans le cas du Li-50 Mg, on n'a constaté aucun problème jusqu'à une épaisseur de 200 gm; en dessous de cette épaisseur, on a noté un léger encrassage mais les produits avaient un bon aspect géométrique et métallique: une légère tendance au froissage a été observée pour les épaisseurs inférieures à 20 #m. Dans le cas du Li-30 Mg, il n'y a eu aucun problème de collage et la tenue mécanique de la feuille était bonne jusqu'à 10 #m. Dans le cas du Li-10 Mg, on a pu lamfher facilement jusqu'à 200 #m. En-dessous de cette épaisseur, se produisent des collages, puis des fissures dans la feuille, ce qui montre la nécessité d'avoir une quantité suffisante de magnésium. Par comparaison, pour des conditions opératoires identiques, le lithium pur se comporte encore plus mal que le Li-10 Mg. L'amélioration de la laminabilité est surtout sensible pour des concentrations voisines de la moitié des concentrations maximales. Ainsi, les alliages Li-Mg ou Mg " 30% présentent une ductilité sensiblement plus faible que celle de l'alliage Li 30 Mg; ceux contenant moins de 10% de Mg se comportent de façon similaire au lithium pur. L'alliage Li 30 Mg présente donc un excellent compromis ductilité-collage. L'invention concerne également l'application de feuilles minces obtenues à la réalisation de plaques négatives pour accumulateurs. En effet, les alliages ci-dessus aisément laminables jusqu'à 10 #m possèdent des caractéristiques électrochimiques égales et même supérieures à celles du lithium pur. Associés aux électrolytes comme le polyoxyde d'éthylène (POE), les verres (par exemple B203-X-Li20...) et les sels de Lithium (LiI, LiC104, etc...) et à des plaques positives courantes composées de TiS2, V6013 et les plaques négatives élaborées à partir de tels alliages, conduisent à des accumulateurs présentant un excellent comportement en terme d'énergie massique et de nombre de cycles. On sait, par ailleurs, que l'utilisation d'alliages de lithium permet de réduire les risques de formation de dendrites au cours des cyclages successifs pour les applications à forte densité de courant. Cette application peut être illustrée à l'aide de l'exemple suivant: EXEMPLE 2 Il est relatif à des montages d'accumulateurs et à leurs performances. Des assemblages de plaques négatives Mg Li, d'électrolytes: POE... + Li I, LiClO4... et des plaques positives TiS2, V6013 ont été effectués sous boîte à gants selon les méthodes déjà utilisées avec les plaques négatives en Li. Les accumulateurs ainsi constitués présentaient une f.e. m de 50 mV plus faible que celle des accus réalisés avec du lithium pur. La chute enregistrée peut être considérée comme négligeable par rapport à la valeur moyenne des f.e.m qui est de l'ordre de 2,5 V. L'énergie massique était de l'ordre de 400 KWH/kg et dans tous les cas ces systèmes montraient une excellente aptitude au cyclage. Le tableau suivant donne l'aptitude au cyclage électrochimique de deux plaques négatives Li 10 Mg et Li 30 Mg décrites précédemment et qui ont travaillé dans un électrolyte comportant du polyoxyde d'éthylène et du LiClO4 O 4 On constate qu'au bout de 40 cycles, la capacité n'a pas varié. En conclusion, le procédé objet de l'invention permet d'obtenir des alliages qui présentent, par rapport au lithium pur, les avantages suivants: - Laminabilité accrue: possibilité d'utiliser des cylindres métalliques rapport de réduction plus fort d'o diminution du nombre de passes 10. meilleur fini de surface bobinage aisé et sans collage ultérieur faible coût de fabrication. - Réactivité moins importante: 15. conservation aisée risques d'incendie diminués. En terme d'utilisation en tant que plaques négatives d'accumulateurs, on peut citer les avantages suivants: - manutention aisée entraînant une facilité accrue de fabrication - risque de formation de dendrites fortement diminué d'o utilisation de temps de recharge courts, de forts courants et d'un nombre de cycles plus important - sécurité d'utilisation accrue. REVENDICATIONS 1. Procédé d'obtention de feuilles minces à base de lithium caractérisé en ce que l'on: - ajoute du magnésium à un bain de lithium fondu de manière à obtenir un alliage des deux métaux; - transforme le solide en un produit de forme apte au laminage; - lamine le produit en le passant plusieurs fois entre des cylindres en acier à la température ambiante jusqu'à atteindre une épaisseur minimum de 10 Um. 2. Procédé selon la revendication 1 caractérisé en ce que l'alliage contient entre 10 et 50 atomes pour cent re magnésium. 3. Procédé selon la revendication 1 caractérisé en ce que l'on soumet l'alliage à un traitement de recuit après au moins une passe de laminage. 4. Procédé selon la revendication 1 caractérisé en ce que le laminage s'effectue sous air sec. 5. Procédé selon la revendication 1, caractérisé en ce que le laminage s'effectue sous argon sec. 6. Procédé selon la revendication 1 caractérisé en ce qu'il est appliqué à la réalisation de plaques négatives pour accumulateurs.